(57)【特許請求の範囲】
【請求項１】
ビス［３−イソプロペニル−α，α−ジメチルベンジル］カルボジイミドを製造するためのプロセスであって、３−イソプロペニル−α，α−ジメチルベンジルイソシアネートが、０．１〜２０重量％の炭酸セシウムおよび／またはセシウムアルコキシドから選択される塩基性セシウム塩の存在下、１６０℃〜２２０℃の間の温度でカルボジイミド化されることを特徴とする、プロセス。
【請求項２】
前記塩基性セシウム塩が、カルボジイミド化反応の後で濾過除去されることを特徴とする、請求項１に記載のプロセス。
【請求項３】
前記カルボジイミド化が、溶媒中で実施されることを特徴とする、請求項１または２に記載のプロセス。
【請求項４】
モノ−、ジ−、トリ−もしくはポリ−アルキル置換されたベンゼンおよび／またはビフェニル（ここでアルキル＝Ｃ１〜Ｃ３である）が、溶媒として採用されることを特徴とする、請求項３に記載のプロセス。
【請求項５】
採用される前記アルキルベンゼンがキシレンであることを特徴とする、請求項４に記載のプロセス。
【請求項６】
少なくとも９０重量％の、ビス［３−イソプロペニル−α，α−ジメチルベンジル］カルボジイミドを含み、複素環式リン化合物を１ｐｐｍ以下しか含まない安定剤を製造するための、請求項１〜５のいずれか一項に記載のプロセスを含む、プロセス。
【請求項７】
請求項１〜６のいずれか一項に記載のプロセスによりビス［３−イソプロペニル−α，α−ジメチルベンジル］カルボジイミドを製造する工程、及び
該ビス［３−イソプロペニル−α，α−ジメチルベンジル］カルボジイミドの存在下に、ポリオールとジイソシアネートとの反応を実施する工程
を含む、
ポリウレタンを製造するためのプロセス。
【請求項８】
前記ビス［３−イソプロペニル−α，α−ジメチルベンジル］カルボジイミドが、全混合物を規準にして、０．１〜２重量％の量で採用されることを特徴とする、請求項７に記載のプロセス。
【請求項９】
前記ビス［３−イソプロペニル−α，α−ジメチルベンジル］カルボジイミドが、２０〜５０℃の温度で、液体の形態で、連続式またはバッチ式で計量仕込みされることを特徴とする、請求項７または８に記載のプロセス。
【請求項１０】
加水分解を防止するために、前記ビス［３−イソプロペニル−α，α−ジメチルベンジル］カルボジイミドが使用される、請求項７〜９のいずれか一項に記載のプロセス。
【発明の詳細な説明】
【技術分野】
【０００１】
本発明は、ビス［３−イソプロペニル−α，α−ジメチルベンジル］カルボジイミドを製造するための新規なプロセス、そのようにして製造されたビス［３−イソプロペニル−α，α−ジメチルベンジル］カルボジイミド、およびポリウレタン（ＰＵ）ベースの系、好ましくは熱可塑性ＴＰＵ、ＰＵ接着剤、ＰＵキャスティング樹脂、ＰＵエラストマー、またはＰＵフォームにおける加水分解防止剤としてのそれらの使用、に関する。
【背景技術】
【０００２】
カルボジイミドは、多くの用途、たとえば熱可塑性プラスチック、ポリオール、ポリウレタン、トリグリセリドおよび潤滑油などのための加水分解防止剤として有用であることが分かっている。
【０００３】
従来技術においては、カルボジイミドの合成は、イソシアネートから出発し、それを塩基性または複素環式の触媒下でＣＯ２を脱離させてカルボジイミド化する。このことによって、一官能または多官能のイソシアネートを変換させて、モノマー性またはポリマー性のカルボジイミドとすることが可能となる。
【０００４】
典型的に使用される触媒は、アルカリ金属またはアルカリ土類金属化合物およびリンを含む複素環式化合物であるが、これについては（非特許文献１）および（非特許文献２）を参照されたい。
【０００５】
ビス［３−イソプロペニル−α，α−ジメチルベンジル］カルボジイミドを製造することは困難であるが、その理由は、最終製品が低収率でしか得られないことが多いからであり、（特許文献１）を参照されたいが、そこでは、触媒として複素環式リン化合物の１−メチル−２−ホスホレン−１−オキシド（ＭＰＯ）を使用した３−イソプロペニル−α，α−ジメチルベンジルイソシアネートからのビス［３−イソプロペニル−α，α−ジメチルベンジル］カルボジイミドの合成が記載されているが、わずか３７％の収率しか達成されていない。
【０００６】
さらに、一般的に使用されるリン含有触媒を完全に除去することも困難である。カルボジイミドは、ポリウレタンの製造において好適に採用されているが、たとえトレース量であったとしても、リンが存在していると非常に悪影響を及ぼすので、そのため存在しないようにしなければならない。
【０００７】
したがって、従来技術の合成法は経済性がなく、そのためビス［３−イソプロペニル−α，α−ジメチルベンジル］カルボジイミドを商業的に供給してポリエステルおよびエステルベースのＰＵ系の加水分解防止に採用することはできない。
【先行技術文献】
【特許文献】
【０００８】
【特許文献１】国際公開第Ａ２００５／１１１１３６号パンフレット
【非特許文献】
【０００９】
【非特許文献１】Ａｎｇｅｗ．Ｃｈｅｍ．，１９６２，７４，８０１−８０６
【非特許文献２】Ａｎｇｅｗ．Ｃｈｅｍ．，１９８１，９３，８５５−８６６
【発明の概要】
【発明が解決しようとする課題】
【００１０】
したがって本発明がその目的としているのは、ビス［３−イソプロペニル−α，α−ジメチルベンジル］カルボジイミドを高収率で製造することを可能とし、さらにその結果として有機リン化合物をまったく含まないビス［３−イソプロペニル−α，α−ジメチルベンジル］カルボジイミドが得られ、それによりＰＵ系の製造および／または安定化に採用されるような、改良されたプロセスを提供することである。
【課題を解決するための手段】
【００１１】
驚くべきことには、３−イソプロペニル−α，α−ジメチルベンジルイソシアネートを、触媒としての０．１〜２０重量％の塩基性セシウム塩の存在下、１６０℃〜２２０℃の間の温度で二酸化炭素を脱離させて転化させることよって、ビス［３−イソプロペニル−α，α−ジメチルベンジル］カルボジイミドに転化させる（カルボジイミド化する）と、上述の目的が達成されることが今や見出された。
【００１２】
したがって、本発明は、ビス［３−イソプロペニル−α，α−ジメチルベンジル］カルボジイミドを製造するためのプロセスを提供するが、そこでは、３−イソプロペニル−α，α−ジメチルベンジルイソシアネートを、０．１〜２０重量％、好ましくは０．５〜１０重量％、特に好ましくは１〜５重量％の塩基性セシウム塩の存在下、１６０℃〜２２０℃の間、好ましくは１８０℃〜２１０℃、特に好ましくは１９０℃〜２００℃の温度でカルボジイミド化させる。
【００１３】
本発明の文脈においては、採用される塩基性セシウム塩は、好ましくは炭酸セシウムおよび／またはセシウムアルコキシド、好ましくはセシウムメトキシドおよび／またはセシウムエトキシドである。
【発明を実施するための形態】
【００１４】
本発明におけるプロセスの好ましい実施形態においては、カルボジイミド化反応の後で、塩基性セシウム塩が濾過除去される。
【００１５】
本発明におけるプロセスのさらに好ましい実施形態においては、カルボジイミド化反応が溶媒中で実施される。
【００１６】
好ましい溶媒は、モノ−、ジ−、トリ−もしくはポリ−アルキル置換された、好ましくはジアルキル置換されたベンゼンおよび／またはジベンゼンであるが、ここでアルキル＝Ｃ１〜Ｃ３である。特に好ましいアルキルベンゼンはキシレンである。
【００１７】
本発明はさらに、本発明におけるプロセスによって得ることが可能なビス［３−イソプロペニル−α，α−ジメチルベンジル］カルボジイミドも提供するが、そのものは、好ましくは、複素環式リン化合物、具体的には１−メチル−２−ホスホレン−１−オキシド（ＭＰＯ）の比率が１ｐｐｍ未満であり、特に好ましくは、複素環式リン化合物をまったく含まない。
【００１８】
したがって、本発明はさらに、少なくとも９０重量％の、本発明におけるプロセスによって製造されたビス［３−イソプロペニル−α，α−ジメチルベンジル］カルボジイミドを含み、そして１ｐｐｍ以下の複素環式リン化合物しか含まない安定剤も提供する。
【００１９】
ビス［３−イソプロペニル−α，α−ジメチルベンジル］カルボジイミドは、次式に合致する。
【化１】
0006496327.tif 000002
【００２０】
さらには、本発明はさらに、ポリウレタン（ＰＵ）、好ましくは熱可塑性ポリウレタンを製造するためのプロセスも提供するが、ここで、ポリオール、好ましくはポリエステルポリオールとジイソシアネートとの反応を、本発明によるビス［３−イソプロペニル−α，α−ジメチルベンジル］カルボジイミドの存在下、場合によっては触媒の存在下、そして場合によってはさらなる助剤および添加剤物質の存在下に実施する。
【００２１】
ポリウレタンの製造は、安定剤として本発明によるビス［３−イソプロペニル−α，α−ジメチルベンジル］カルボジイミドを使用して、国際公開第２００５／１１１１３６Ａ１号パンフレットに記載されている方法で実施するのが好ましい。ポリイソシアネートと多価アルコール、すなわちポリオールとの重付加反応では、事実上定量的にポリウレタンが生成する。一つの分子のイソシアネート基（−Ｎ＝Ｃ＝Ｏ）が別な分子のヒドロキシル基（−ＯＨ）と反応してウレタン基（−ＮＨ−ＣＯ−Ｏ−）が生成することによって結合が生じる。
【００２２】
熱可塑性ポリウレタンとは、熱を加えることによって成形することが可能なポリウレタンである。
【００２３】
ジイソシアネートとポリオールとの間の反応の進行は、それらの成分のモル比に依存する。所望の平均分子量と所望の末端基を有する中間体は、容易に得ることが可能である。次いでそれらの中間体を、後の工程で（ａｔ  ａ  ｌａｔｅｒ  ｊｕｎｃｔｕｒｅ）ジオールまたはジアミンと反応させて（鎖延長させて）、所望のポリウレタンまたはポリウレタン−ポリウレア混成物を形成させることができる。それらの中間体は一般に、プレポリマーと呼ばれている。
【００２４】
ジイソシアネート対ポリオールのモル比が、（１：２）から（１０：１）までの間であるのが好ましい。プレポリマーを製造するのに好適なポリオールは、ポリアルキレングリコールエーテル、末端ヒドロキシル基を有するポリエーテルエステルまたはポリエステル（ポリエステルポリオール）である。
【００２５】
本発明の文脈においてポリオールとは、好ましくは２０００まで、好ましくは５００〜２０００の範囲、特に好ましくは５００〜１０００の範囲の分子量（単位：ｇ／ｍｏｌ）を有する化合物である。
【００２６】
本発明の文脈において「ポリオール」という用語には、ジオールおよびトリオール、さらには、１分子あたり４個以上のヒドロキシル基を有する化合物が包含される。トリオールを使用するのが特に好ましい。
【００２７】
好ましいポリオールは、ポリエステルポリオールおよび／またはポリエーテルエステルポリオールである。
【００２８】
そのポリオールが、２００まで、好ましくは２０〜１５０の間、特に好ましくは５０〜１１５の間のＯＨ価を有していれば好都合である。
【００２９】
特に好適なのは、各種のポリオールと芳香族または脂肪族ジカルボン酸との反応生成物および／またはラクトンのポリマーである、ポリエステルポリオールである。
【００３０】
ここで好ましいのは、芳香族ジカルボン酸であって、それらは、好適なポリエステルポリオールを形成させるのに使用することができる。ここで特に好ましいのは、テレフタル酸、イソフタル酸、フタル酸、無水フタル酸、およびベンゼン環を有する置換されたジカルボン酸化合物である。
【００３１】
好ましい脂肪族ジカルボン酸は、好適なポリエステルポリオールを生成させるために使用できるもの、特に好ましくはセバシン酸、アジピン酸およびグルタル酸である。
【００３２】
ラクトンの好ましいポリマーは、好適なポリエステルポリオールを生成させるために使用できるもの、特に好ましくはポリカプロラクトンである。
【００３３】
ジカルボン酸、ラクトンのポリマーのいずれもが、汎用化学製品である。
【００３４】
特に好ましいのは、好適なポリエステルポリオールを形成させるために使用できるポリオール、極めて特に好ましくは、エチレングリコール、ブタンジオール、ネオペンチルグリコール、ヘキサンジオール、プロピレングリコール、ジプロピレングリコール、ジエチレングリコール、およびシクロヘキサンジメタノールである。
【００３５】
本発明のさらに好ましい実施形態においては、そのポリオールがポリエーテルエステルポリオールである。
【００３６】
したがって、好ましいのは、上述の各種のポリオールと芳香族または脂肪族のジカルボン酸との反応生成物および／またはラクトンのポリマー、好ましくはポリカプロラクトンである。
【００３７】
本発明の文脈において採用されるポリオールは、Ｂａｙｅｒ  ＭａｔｅｒｉａｌＳｃｉｅｎｃｅ  ＡＧからＢａｙｃｏｌｌ（登録商標）およびＤｅｓｍｏｐｈｅｎ（登録商標）の商品名で得ることが可能な汎用化学製品である。
【００３８】
好ましいジイソシアネートは、芳香族および脂肪族ジイソシアネートである。特に好ましいのは、トルエン２，４−ジイソシアネート、トルエン２，６−ジイソシアネート、フェニレンジイソシアネート、４，４−ジフェニルメタンジイソシアネート、メチレンビス（４−フェニルイソシアネート）、ナフタレン１，５−ジイソシアネート、テトラメチレン１，４−ジイソシアネートおよび／またはヘキサメチレン１，６−ジイソシアネートであり、極めて特に好ましいのは、トルエン２，４−ジイソシアネートおよびトルエン２，６−ジイソシアネートである。
【００３９】
本発明の文脈において採用されるジイソシアネートは、Ｂａｙｅｒ  ＭａｔｅｒｉａｌＳｃｉｅｎｃｅ  ＡＧからＤｅｓｍｏｄｕｒ（登録商標）の商品名で入手可能な汎用化学製品である。
【００４０】
本発明のさらなる実施形態においては、その組成物にさらに、少なくとも１種のジアミンおよび／またはジオールが含まれている。
【００４１】
鎖延伸に採用される好ましいジアミンは以下のものである：２−メチルプロピル３，５−ジアミノ−４−クロロベンゾエート、ビス（４，４’−アミノ−３−クロロフェニル）メタン、３，５−ジメチルチオ−２，４−トリレンジアミン、３，５−ジメチルチオ−２，４−トリレンジアミン、３，５−ジエチル−２，４−トリレンジアミン、３，５−ジエチル−２，６−トリレンジアミン、４，４’−メチレンビス（３−クロロ−２，６−ジエチルアニリン）、および１，３−プロパンジオールビス（４−アミノベンゾエート）。
【００４２】
好ましいジオールは、ブタンジオール、ネオペンチルグリコール、ヘキサンジオール、プロピレングリコール、ジプロピレングリコール、ジエチレングリコールおよび／またはシクロヘキサンジメタノールである。
【００４３】
本発明の文脈において鎖延伸のために採用されるジアミンまたはジオールは、Ｒｈｅｉｎｃｈｅｍｉｅ  Ｒｈｅｉｎａｕ  ＧｍｂＨからＡｄｄｏｌｉｎｋ（登録商標）の商品名で入手可能な汎用化学製品である。
【００４４】
ジアミンおよび／またはジオールの比率は、全混合物を規準にして、好ましくは１〜２０重量％である。
【００４５】
本明細書における「全混合物」という用語は、ポリウレタンを製造するための混合物の構成成分を合計したものを意味していると理解するべきである。
【００４６】
採用される触媒は、好ましくはジプロピレングリコール中のジブチルスズジラウレートまたはトリエチレンジアミンである。
【００４７】
本発明の文脈において採用される触媒は、Ｒｈｅｉｎｃｈｅｍｉｅ  Ｒｈｅｉｎａｕ  ＧｍｂＨからＡｄｄｏｃａｔ（登録商標）の商品名で入手可能な汎用化学製品である。
【００４８】
触媒の比率は、好ましくは、全混合物を規準にして０．１〜５重量％である。
【００４９】
本発明のさらに好ましい実施形態においては、さらなる助剤および添加物質たとえば、好ましくは離型剤、難燃剤、ＵＶ安定剤、および可塑剤が使用される。
【００５０】
本発明の特に好ましい実施形態においては、ビス［３−イソプロペニル−α，α−ジメチルベンジル］カルボジイミドが、全混合物を規準にして、０．１〜２重量％、好ましくは０．５〜１重量％の量で採用される。
【００５１】
本発明のさらなる好ましい実施形態においては、ビス［３−イソプロペニル−α，α−ジメチルベンジル］カルボジイミドが、液状（液状の物質相）の形態で、好ましくは２０〜５０℃、特に好ましくは２５〜３５℃の温度で採用される。
【００５２】
本発明によるビス［３−イソプロペニル−α，α−ジメチルベンジル］カルボジイミドの計量添加は、ポリウレタンの製造中に実施してもよいし、そうでなければ、その後に混合装置を用いてポリウレタンに計量添加してもよい。
【００５３】
本発明におけるプロセスにおける液体状態での計量添加は、バッチ式または連続式操作、好ましくは連続式操作の加工機械で実施するが、そのような機械としてはたとえば以下のものが挙げられる：１軸、２軸、または多軸スクリューエクストルーダー、連続式操作のコニーダー（Ｂｕｓｓタイプ）および／またはバッチ式操作のニーダー、たとえばＢａｎｂｕｒｙタイプ、またはその他のポリマー産業において慣用されている装置。前記計量仕込みは、エステル基含有ポリマー製造の開始時または途中で実施するか、または、たとえばモノフィラメントまたはポリマーペレットを得るための加工の開始時または途中で実施することができる。
【００５４】
本発明の文脈においては、「液体状態での計量添加（ｌｉｑｕｉｄ−ｓｔａｔｅ  ｍｅｔｅｒｅｄ）」という用語は、本発明によるカルボジイミドが、液体の形態で（液状の物質相で）、重力的手段または容量的手段で、連続式操作またはバッチ式操作の加工機械の中に計量添加されるということを意味していると理解するべきである。これを可能とするためには、本発明によるカルボジイミドが、ポリマー加工では通例となっているように、特に周囲温度で、液体でかつ計量の際には低粘度でなければならない。加工操作における液体状態での計量添加では、熱可塑性プラスチックのコンパウンディング技術では慣用されている連続式操作の計量仕込み装置を使用する。それらは、加熱可能であってもよい。それらが、加熱可能でないのが好ましい。
【００５５】
さらに、本発明はさらに、ポリウレタンを安定化させるための本発明によるビス［３−イソプロペニル−α，α−ジメチルベンジル］カルボジイミドの使用も提供する。
【００５６】
本発明はさらに、前もって製造されているポリウレタンの中に、好ましくは２０〜５０℃、特に好ましくは２５〜３５℃の温度で、液体状態での計量添加の手段による、ポリウレタンを安定化させるための本発明によるビス［３−イソプロペニル−α，α−ジメチルベンジル］カルボジイミドの使用も提供する。
【００５７】
このプロセスで製造されたポリウレタン（ＰＵ）ベースの系は、加水分解に対する安定性の向上を特徴としている。
【００５８】
本発明の範囲には、これ迄およびこれ以後において記載される、一般的または好ましい定義、基、指数のパラメーターおよびそれら自体の説明、すなわち、それぞれの範囲および好ましい範囲を各種所望により組み合わせて包含される。
【００５９】
以下の実施例は、本発明を説明するためのものであるが、限定的効果を有している訳ではない。
【実施例】
【００６０】
例示の実施形態：
例１：イソシアネートの３−イソプロペニル−α，α−ジメチルベンジルイソシアネートをベースとし、炭酸セシウムを用いた、ビス［３−イソプロペニル−α，α−ジメチルベンジル］カルボジイミドの製造（本発明実施例）。
例２〜６：イソシアネートの３−イソプロペニル−α，α−ジメチルベンジルイソシアネートをベースとし、他の触媒を用いた、ビス［３−イソプロペニル−α，α−ジメチルベンジル］カルボジイミドの製造（比較例）。
【００６１】
例１〜５のための一般的製造手順：
３０ｇの３−イソプロペニル−α，α−ジメチルベンジルイソシアネートを、内部温度計、還流冷却器および保護ガス入口を取り付けた１００ｍＬの３口フラスコの中に秤込み、次いで、０．６ｇ（２重量％）の、表１に記載のそれぞれの触媒を添加した。アルゴン保護ガスの気流を加熱相中の蒸気相の上に通した。ＣＯ２の発生が開始されたら、保護ガスは停止した。その混合物を、１９５℃で３．５時間激しく撹拌し（例１〜５）、次いで約１００℃までそれが冷却されたら直ちにその反応混合物濾過した。収率は、１Ｈ  ＮＭＲ分光光度法（４００ＭＨｚ、ＣＤＣｌ３）により求めた。
【００６２】
例６は、国際公開第Ａ２００５／１１１１３６号パンフレットの例１に相当する。
【００６３】
【表１】
0006496327.tif 000003
【００６４】
表１からも明らかなように、リチウムおよびカリウムのアルカリ金属ならびにカルシウムおよびストロンチウムのアルカリ土類金属の炭酸塩は、３−イソプロペニル−α，α−ジメチルベンジルイソシアネートをビス［３−イソプロペニル−α，α−ジメチルベンジル］カルボジイミドとするカルボジイミド化反応のための触媒としての使用に関しては、完全に無効であることが明らかになった。
【００６５】
驚くべきことには、それとは対照的に、炭酸セシウムは、カルボジイミド化反応に対する高い触媒活性を示し、９０％を超える収率が得られるので、ホスホレンオキシドを使用した合成よりも顕著に良好である。
【００６６】
それに加えて、本発明による触媒は、濾過によって簡単に除去できるが、それに対して触媒としてのホスホレンオキシドでは、高コストで不便な真空蒸留を実施しなければならず、そのためその収率はこの試験よりもさらに低下する。
【００６７】
ＴＰＵにおける加水分解の防止
この目的のために、１．０重量％／１．５重量％の本発明によるカルボジイミド（ＣＤＩ  ｉｎｖ）および市販のカルボジイミド：
ＣＤＩ  １＝アルキル基で置換されたモノマー性芳香族カルボジイミド
ＣＤＩ  ２＝ポリマー性芳香族カルボジイミド
を、市販のポリエステルベースの熱可塑性ポリウレタンエラストマー（ＴＰＵ／Ｄｅｓｍｏｐａｎ（登録商標）２５８７Ａ）の中に、２軸スクリューエクストルーダーを使用した押出し加工によって組み入れた。
【００６８】
射出成形プロセスを用いて、それらから試験片を作成し、８０℃で１６時間、後加熱した。次いで、前記試験片を８０℃の水の中に保存し、一定間隔でその引張強度を測定した。
【００６９】
表２に、第０日を１００％として開始して、パーセントで表した相対的な引張強度を示す。
【００７０】
【表２】
0006496327.tif 000004
【００７１】
表２の結果は、本発明におけるプロセスにより製造されたビス［３−イソプロペニル−α，α−ジメチルベンジル］カルボジイミドが、熱可塑性ＰＵ（ＴＰＵ）において、例外的に良好な加水分解防止性を示し、従来技術のカルボジイミドよりは優れていることを示している。
【００７２】
エステルベースのＰＵホットメルトの製造および着色安定性
例７：
Ｅｖｏｎｉｋ  ＡＧから入手可能な一級ヒドロキシル官能基を有し、３５００ｇ／ｍｏｌの平均分子量を有する直鎖状のコポリエステルのＤｙｎａｃｏｌｌ（登録商標）７３６０をベースとするホットメルトを製造し、以下のものを添加した：
（Ａ）２重量％の、本発明におけるプロセスによって製造されたビス［３−イソプロペニル−α，α−ジメチルベンジル］カルボジイミド、
（Ｂ）２重量％の、国際公開第Ａ２００５／１１１１３６号パンフレット記載のプロセスによって製造したビス［３−イソプロペニル−α，α−ジメチルベンジル］カルボジイミド。
【００７３】
記載の量はすべて重量％である。
【００７４】
ホットメルトは以下のようにして製造する。
【００７５】
コポリエステルのＤｙｎａｃｏｌｌ（登録商標）７３６０を、最初に１２０℃で３０分かけて真空処理する。次いで全配合物を規準にして１１．６７重量％のジフェニルメタンジイソシアネート（ＭＤＩ）を加え、その混合物を、１２０℃で６０分かけて反応させる。
【００７６】
次いで、そのホットメルトの中に添加剤を組み入れて、１時間の添加剤への曝露時間を確保した。
【００７７】
そのようにして製造し、添加剤を加えたホットメルトを、カートリッジの中で１３０℃で４８時間の加熱エージングにかけた。ホットメルトは、（光および湿分遮断の）アルミニウムカートリッジの中に充填し、循環空気オーブンの中で、１３０℃で４８時間かけてエージングさせた。
【００７８】
エージングが終わったら、それらの試料の色および発泡挙動を目視により評価した。
【００７９】
その測定結果を表３にまとめた。
【００８０】
【表３】
0006496327.tif 000005
【００８１】
まとめ：
これらの試験から、本発明によるカルボジイミドを使用しても、着色や発泡に関しては、目立った不都合な副次的作用はまったく生じないということが分かる。それとは対照的に、ホスホレンオキシドを用いた触媒作用での合成で製造し、トレース量の有機リン化合物まだ含んでいるカルボジイミドは、報告されたような着色および発泡の欠点を示している。